(57)【要約】【課題】光学部品のくもりを効率よく防止することができると共に省スペース化を図ることができる柔軟性に優れたフィルムヒーターを提供すること。【解決手段】光学部品を備えた機器に貼着され光学部品のくもりを防止する薄型のフィルムヒーター１。フィルムヒーター１は、難燃性を有する絶縁性材料からなる基材フィルム２と、基材フィルム２の一方の面に積層した１０μｍ以下の厚みの金属層３とを有する。金属層３は、表層側に配された防錆層３３と、防錆層３３よりも電気抵抗率の低い導電層３２とを有することが好ましい。導電層３２は５０ｎｍ〜３μｍの厚みを有することが好ましい。【選択図】図１
2008123784.tif 000002
【特許請求の範囲】
【請求項１】
光学部品を備えた機器に貼着され光学部品のくもりを防止する薄型のフィルムヒーターであって、
該フィルムヒーターは、難燃性を有する絶縁性材料からなる基材フィルムと、該基材フィルムの一方の面に積層した１０μｍ以下の厚みの金属層とを有することを特徴とするフィルムヒーター。
【請求項２】
請求項１において、上記金属層は、表層側に配された防錆層と、該防錆層よりも電気抵抗率の低い導電層とを有することを特徴とするフィルムヒーター。
【請求項３】
請求項１又は２において、上記導電層は５０ｎｍ〜３μｍの厚みを有することを特徴とするフィルムヒーター。
【請求項４】
請求項１〜３のいずれか一項において、上記金属層は、上記基材フィルムとの界面に配されて該基材フィルムとの密着を確保する密着層を有することを特徴とするフィルムヒーター。
【請求項５】
請求項１〜４のいずれか一項において、上記密着層は５〜１００ｎｍの厚みを有することを特徴とするフィルムヒーター。
【請求項６】
請求項１〜５のいずれか一項において、上記密着層及び上記防錆層は、ステンレス鋼あるいはＮｉ系合金の金属膜からなることを特徴とするフィルムヒーター。
【請求項７】
請求項１〜６のいずれか一項において、上記防錆層は１０〜５０ｎｍの厚みを有することを特徴とするフィルムヒーター。
【請求項８】
請求項１〜７のいずれか一項において、上記金属層は、スパッタリングによって形成した膜からなることを特徴とするフィルムヒーター。
【請求項９】
請求項１〜８のいずれか一項において、上記導電層は、電気抵抗率が５０μΩｃｍ以下であることを特徴とするフィルムヒーター。
【請求項１０】
請求項１〜９のいずれか一項において、上記導電層は、Ｃｕからなることを特徴とするフィルムヒーター。
【請求項１１】
請求項１〜１０のいずれか一項において、上記フィルムヒーターは、上記金属層の表面に樹脂からなる保護フィルムを配設してなることを特徴とするフィルムヒーター。
【請求項１２】
請求項１〜１１のいずれか一項において、上記金属層は、上記基材フィルムの一方の面に積層してなり、上記保護フィルムは、該保護フィルムの端縁を上記基材フィルムの端縁よりも外側に有していることを特徴とするフィルムヒーター。
【発明の詳細な説明】
【技術分野】
【０００１】
本発明は、機器内のレンズなどの光学部品に対してくもりを防止するために用いる薄型のフィルムヒーターに関する。
【背景技術】
【０００２】
例えば、ＣＣＤモニターを用いた防犯カメラは、近年、室内に限らず屋外向けなど、様々な場所で使用されている。そして設置する場所によっては防犯カメラに使用されているレンズが湿気などによりくもるため、視界が悪くなる場合がある。
従来、この様な環境下では、筐体内においてファンを回しその風によって、レンズのくもりを防止していた。
しかしながら、防犯カメラが様々な場所に置かれ、複雑な構造で小型化が要求されるようになり、ファンを配設すべき部分が狭くなり、その配設や振動が大きな影響となる場合がみられた。
【０００３】
そこで、レンズのくもりを防ぐべく、面状ヒーターをレンズ又はその周辺に貼着することが考えられる。面状ヒーターとしては、例えば特許文献１に開示されたものがある。
しかし、かかる面状ヒーターは、ＩＴＯ膜等を用いており、その電気抵抗率が高い。そのため、充分な電流を供給し難く、熱交換効率が低い。それ故、くもり防止に要する発熱量を得ようとすると、大きな電力が必要となるという問題がある。
【０００４】
【特許文献１】特開平０３−２７８８８９号公報
【発明の開示】
【発明が解決しようとする課題】
【０００５】
本発明は、かかる従来の問題点に鑑みてなされたものであり、光学部品のくもりを効率よく防止することができると共に省スペース化を図ることができる柔軟性に優れたフィルムヒーターを提供しようとするものである。
【課題を解決するための手段】
【０００６】
本発明は、光学部品を備えた機器に貼着され光学部品のくもりを防止する薄型のフィルムヒーターであって、
該フィルムヒーターは、難燃性を有する絶縁性材料からなる基材フィルムと、該基材フィルムの一方の面に積層した１０μｍ以下の厚みの金属層とを有することを特徴とするフィルムヒーターにある（請求項１）。
【０００７】
次に、本発明の作用効果につき説明する。
本発明のフィルムヒーターにおける金属層は１０μｍ以下の厚みを有する。そのため、柔軟性を充分保ちつつ、ジュール熱を発生させることができる。これにより、種々の光学部品を備えた機器に容易に貼着することができ、光学部品を保温して、光学部品のくもりを防止することができる。
また、上記フィルムヒーターは、上記のごとく充分な柔軟性を有するため、狭い部分などにも容易に配設することができ、省スペース化を図ることができる。
また、通常の機器の大きさに合わせつつ導電層の厚みを変えて抵抗を変えることで、その機器の電源容量にあわせてフィルムヒーターを用いることができる。
【０００８】
以上のごとく、本発明によれば、光学部品のくもりを効率よく防止することができると共に省スペース化を図ることができる柔軟性に優れたフィルムヒーターを提供することができる。
【発明を実施するための最良の形態】
【０００９】
本発明（請求項１）において、上記フィルムヒーターは、レンズ等の光学部品を備えた機器に貼着し、フィルムヒーターの両端に電圧を印加することにより電流を流し、これにより発生するジュール熱によって上記光学部品を加熱し、保温して、くもりの発生を防止するために用いることができる。
【００１０】
また、上記フィルムヒーターの上記基材フィルムは、厚みが２０〜３００μｍであることが好ましい。これにより、充分な柔軟性を有するフィルムヒーターを得ることができる。上記厚みが２０μｍ未満の場合には、フィルム強度が不充分となるおそれがある。また、上記厚みが３００μｍを超える場合には、フィルムヒーターの柔軟性を充分に得ることが困難となるおそれがある。
【００１１】
また、本発明に用いるフィルムはヒーターとして用いる点から、不燃性、難燃性が基材フィルムに対して要求される。それ故、基材フィルムとしては、例えば、ＰＩ（ポリイミド）フィルム、ＰＰＳ（ポリフェニレンサルファイド）フィルム、フッ素系フィルム、さらには有機・無機複合材料をフィルムの両面に積層することにより難燃性の特性を加えたＰＥＴ（ポリエチレンテレフタレート）フィルムを用いることが好ましい。
この中でも、耐熱性、耐久性、柔軟性、コスト、難燃性等の観点から、ＰＰＳフィルムを上記基材フィルムとして用いることが好ましい。
【００１２】
また、上記光学部品としては、例えば、カメラ等のレンズ、ミラー、プリズム、光学フィルター、半導体レーザー、発光素子等がある。
また、上記光学部品を備えた機器としては、例えば、カメラ、光学センサ、照明機器等がある。
【００１３】
また、上記金属層は、表層側に配された防錆層と、該防錆層よりも電気抵抗率の低い導電層とを有することが好ましい（請求項２）。
この場合には、金属層の最表面に配される防錆層を腐食しにくい金属により構成し、その下層に配される導電層を電気抵抗率の充分に小さい金属により構成することができる。
これにより、導電層に電気を流したときにジュール熱を充分に発生させることができると共に、防錆層によって金属層の腐食を防止することができる。そのため、例えば屋外において機器を用いた場合でも、錆び難く、フィルムヒーターとしての耐久性を確保しつつ、ジュール熱を効果的に発生させることができる。これにより、光学部品を保温して、光学部品のくもりを防止することができる。
また、上記金属層は、１０μｍ以下と薄いという観点から特に錆びやすいといえるが、上記防錆層を設けることにより、かかる課題を効果的に解決することができる。
【００１４】
また、上記導電層は５０ｎｍ〜３μｍの厚みを有することが好ましい（請求項３）。
この場合には、柔軟性を充分保ちつつ、ジュール熱を充分に発生させることができる。
上記導電層の厚みが５０ｎｍ未満の場合には、抵抗が高くなるため電流を充分に流すことができず、充分ジュール熱の発生をさせることが困難となるおそれがある。
一方、導電層の厚みに関しては、例えば銅箔などを用い基材フィルムに融着を行うことで数十μｍの厚さとすることも可能であり、この場合、低電圧で充分な電流を流すことができる点では好ましい。しかし、導電層の厚みが３μｍを超える場合には、フィルムヒーターの柔軟性を充分に確保するには不適当である。
それ故、３μｍ以下の厚みに導電層を形成する必要があるが、この場合には、スパッタ法や蒸着法などによる成膜が適当である。
【００１５】
また、上記金属層は、上記基材フィルムとの界面に配されて該基材フィルムとの密着を確保する密着層を有することが好ましい（請求項４）。
この場合には、金属層における基材フィルムとの界面に配される密着層を、基材フィルムとの密着力の高い金属により構成することにより、金属層と基材フィルムとの密着性を確保することができる。
【００１６】
さらには本発明に用いる基材フィルムは、不燃性、難燃性の特性を有した特殊なフィルムであるので、ヒーターの役割りを果たす導電層には、主に銅やアルミニウム等を用いる。このため、これらの材料を基材フィルム上に直接成膜した場合には、電流を流し加熱したときの基材フィルムとの密着度の低下が懸念される。そこでこの場合には、金属層における基材フィルムとの界面に配される密着層を、基材フィルムとの密着力の高い金属により構成することにより、金属層と基材フィルムとの密着性を確保することができる。
【００１７】
また、上記密着層は５〜１００ｎｍの厚みを有することが好ましい（請求項５）。
この場合には、金属層と基材フィルムとの密着性を充分に確保することができると共に、フィルムの反り等の変形を防ぐことができる。
上記密着層の厚みが５ｎｍ未満の場合には、金属層と基材フィルムとの密着性を充分に確保することが困難となり、場合によっては、金属層が基材フィルムから剥がれるおそれがある。一方、密着層の厚みが１００ｎｍを超える場合には、フィルムの反り等の変形が生じるおそれがあると共に、生産性が低下するおそれがある。
【００１８】
また、上記密着層及び上記防錆層は、ステンレス鋼あるいはＮｉ系合金の金属膜からなることが好ましい（請求項６）。
この場合には、耐腐食性に優れた金属層を容易に得ることができる。
この他、密着層及び防錆層の材質は、フィルムヒーターの使用用途によって選択することが重要である。
なお、密着層と防錆層とは、同種材料であっても異種材料であってもよい。
【００１９】
また、上記防錆層は１０〜５０ｎｍの厚みを有することが好ましい（請求項７）。
この場合には、金属層の防錆効果を確保すると共に、フィルムの反り等の変形を防ぐことができる。
上記防錆層の厚みが１０ｎｍ未満の場合には、金属層の防錆効果を確保することが困難となるおそれがある。防錆層の厚みが５０ｎｍを超える場合には、フィルムの反り等の変形が生じるおそれがあると共に、生産性が低下するおそれがある。
【００２０】
また、上記金属層は、スパッタリングによって形成した膜からなることが好ましい（請求項８）。
この場合には、基材フィルムに対する密着力が高く、薄くて膜厚が均一で、かつ緻密な金属層を容易に形成することができる。
なお、本発明のフィルムヒーターにおける金属層は、特にスパッタリング層に限らず、例えば、蒸着法を用いて形成した層であってもよい。
【００２１】
また、上記導電層は、電気抵抗率が５０μΩｃｍ以下であることが好ましい（請求項９）。
この場合には、ジュール熱を充分に発生するに足りる電流を容易に流すことができ、効率的に光学部品のくもりを防ぐことができる。
電気抵抗率が５０μΩｃｍ以下を満足する導電層の材料としては、生産性や価格も考慮した場合、例えば、Ｃｕ（銅）、Ａｌ（アルミニウム）等の金属、若しくはその合金がある。
【００２２】
この中でも特に、上記導電層は、Ｃｕからなることが好ましい（請求項１０）。
この場合には、電気抵抗率が充分に小さい導電層を安価に得ることができる。そのため、発熱効果に優れた安価なフィルムヒーターを得ることができる。
【００２３】
また、上記フィルムヒーターは、上記金属層の表面に樹脂からなる保護フィルムを配設してなることが好ましい（請求項１１）。
この場合には、上記フィルムヒーターを機器に貼着した際に、上記金属層が機器内の電子回路に接触することを防ぎ、短絡を防止することができる。また、金属層の防錆効果を向上させることができる。
【００２４】
さらには、この保護フィルムは、樹脂フィルムからなるため熱伝導率が低く、空気中への放熱を抑制し、導体層において発生した熱を効率的に被加熱体である光学部品に伝えることができる。
上記保護フィルムは、例えば、ＰＩフィルム、ＰＰＳフィルム、フッ素系フィルム、さらには有機・無機複合材料を表面に積層したＰＥＴフィルム等の樹脂フィルムにより構成することができる。
また、上記保護フィルムの膜厚は、例えば１５〜７５μｍであることが好ましい。
また、アクリル系材料などによる樹脂コーティングを用い金属層の保護を行なっても良い。
【００２５】
また、上記金属層は、上記基材フィルムの一方の面に積層してなり、上記保護フィルムは、該保護フィルムの端縁を上記基材フィルムの端縁よりも外側に有していることが好ましい（請求項１２）。
この場合には、フィルムヒーターを使用したとき、上記基材フィルムの一方の面に形成した金属層の端面をも保護フィルムで被うことができる。これにより、金属層の端面が露出することを防ぎ、電子回路の短絡を防ぐことができる。
上記保護フィルムの端縁は、上記基材フィルムの端縁よりも０．５〜２ｍｍ外側に配されていることが好ましい。
【実施例】
【００２６】
本発明の実施例にかかるフィルムヒーターにつき、図１〜図８を用いて説明する。
本例のフィルムヒーター１は、図７、図８に示すごとく、光学部品（レンズ８１）を備えた機器８に貼着され光学部品のくもりを防止する薄型のフィルム状のヒーターである。図７、図８の機器８は、店舗などに設置する防犯カメラである。
図８に示す防犯カメラにおいては、防犯カメラを覆う半球状のカバーの枠にフィルムヒーター１を貼着した状態を示している。
【００２７】
図１に示すごとく、フィルムヒーター１は、絶縁性材料であって難燃性の樹脂からなる基材フィルム２と、該基材フィルム２の一方の面に積層した１０μｍ以下の厚みの金属層３とを有する。
該金属層３は、基材フィルム２との界面に配されて該基材フィルム２との密着を確保する密着層３１と、該密着層３１と反対側の面に配されて上記金属層３の腐食を防止する防錆層３３と、密着層３１と防錆層３３との間に配されるとともに密着層３１及び防錆層３３よりも電気抵抗率の低い導電層３２とからなる。
【００２８】
上記密着層３１は５〜５０ｎｍの厚みを有し、上記防錆層３３は１０〜１００ｎｍの厚みを有し、上記導電層３２は５０ｎｍ〜３μｍの厚みを有する。
また、上記金属層３は、スパッタリングによって形成した膜からなる。
上記導電層３２は、電気抵抗率が５０μΩｃｍ以下であり、具体的には、Ｃｕ（銅）によって構成する。
上記密着層３１及び上記防錆層３３は、ステンレス鋼又はＮｉ系合金の金属膜からなる。
【００２９】
また、図２に示すごとく、上記フィルムヒーター１は、金属層３の表面にＰＰＳフィルム等の樹脂からなる保護フィルム４を配設していることが好ましい。該保護フィルム４は、その一方の面に導電粘着材層１３を設けてなり、該導電粘着材層１３を介して金属層３の表面に貼着されている。
【００３０】
また、図３に示すごとく、基材フィルム２における金属層３の配設面と反対側の面には、アクリル系樹脂等からなる粘着材層１１を予め設けておくことが好ましい。この場合、使用前において粘着材層１１を保護するための離型フィルム１２を粘着材層１１の表面に貼着しておく。
【００３１】
また導電粘着材層１３は、フィルムヒーター１に電圧を印加しやすくするために設けられ、図４のように、導電粘着材層１３と保護フィルム４の間に電極端子６１を挟むことで、電極端子６１が剥がれにくくなり信頼性を上げることができる。電極端子６１はフィルムヒーター１の両端に一対設けられ、該一対の電極端子６１に電圧を印加することによりフィルムヒーター１に電流を流し、これにより発生するジュール熱によって光学部品を加熱し、保温して、くもりの発生を防止する。
なお、保護フィルム４の厚みは、例えば１５〜７５μｍとすることができる。上記フィルムヒーター１は、全体の厚みが５０〜３００μｍである。
【００３２】
以下に、本例のフィルムヒーター１の製造方法の一例につき、説明する。
まず、幅５００ｍｍ、厚さ２０μｍからなるＰＰＳフィルム（ポリフェニレンサルファイドフィルム）からなる基材フィルム２を２００ｍの長さ分、送り出しロールに巻いて樹脂フィルム成膜用のスパッタ装置内に設置する。
【００３３】
その後、成膜する金属層３と基材フィルム２との密着性、及び金属層３の電気的特性の向上を目的とし、ターボ分子ポンプを用い、スパッタ装置を５×１０-4Ｐａの高真空に真空引きし、スパッタ装置内の残留ガス、水分量を減らす。
このように高真空にスパッタ装置を真空引きした状態で、基材フィルム２を送り出し
ロールから巻き取りロールへ送りながら、スパッタ成膜を行なう。
【００３４】
まず金属層３における第１層である密着層２１を成膜するに当っては、フィルム送りスピードを１．２ｍ／分として基材フィルム２を搬送しつつ金属ターゲット材料を設置した成膜室内のカソード電極に対して、アルゴン（Ａｒ）ガスを２００ｃｃ／分の量で導入する。上記金属ターゲット材料は、ステンレス鋼又はＮｉ系合金からなる。
【００３５】
そして、パルス波形を印加できるパルス型のＤＣ（直流）電源を用い、基材フィルム２とターゲット材料との間に１．５ｋＷの電力パワーで２００Ｖの高電圧を印加する。これにより、基材フィルム２上に、上記密着層及び上記防錆層は、ステンレス鋼あるいはＮｉ系合金の金属膜を２５ｎｍの厚さで成膜して密着層３１を形成しつつ、巻き取りロールにフィルムを巻き取る。
【００３６】
次いで、密着層３１の上に、ヒーターとして重要な役割を果たす低抵抗金属層としての導電層３２の成膜を行なう。
即ち、まず、上記のごとく密着層３１を成膜してロール状に巻き取られたフィルムを、フィルム送りスピードを０．３ｍ／分にて送り出し、Ｃｕターゲット材料を設置した成膜室内のカソード電極に対して、アルゴンガスを２００ｃｃ／分の量で導入する。そして、パルス型のＤＣ（直流）電源を用い、フィルムとターゲット材料との間に６．０ｋＷの電力パワーで３５０Ｖの高電圧を印加する。
これにより、密着層３１の上に、Ｃｕからなる導電層３２を２５０ｎｍの厚さで成膜する。
【００３７】
次いで、Ｃｕからなる導電層３２の上に、防錆効果を発揮する防錆層３３の成膜を行う。
即ち、密着層３１および導電層３２を成膜したフィルムを、フィルム送りスピード１．２ｍ／分にて搬送しつつ、ＳＵＳターゲット材料を設置した成膜室内のカソード電極に対して、アルゴンガスを２００ｃｃ／分の量で導入する。そして、パルス型のＤＣ（直流）電源を用い、フィルムとターゲット材料間に１．５ｋＷの電力パワーで、２００Ｖの高電圧を印加する。
これにより、Ｃｕからなる導電層３２の上に、上記密着層及び上記防錆層は、ステンレス鋼又はＮｉ系合金の金属膜からなる防錆層３３を２５ｎｍの厚さで成膜する。
【００３８】
このようにして、図１に示すごとく、基材フィルム２上に三層の金属層３（密着層３１、導電層３２、防錆層３３）を設けてなるフィルムヒーター１を、金属膜付きロールフィルムの状態で作製する。
【００３９】
さらに、粘着材層１１を設けた金属膜付きロールフィルム（図１のフィルムヒーター１）における金属層３の表面に、厚さ２０μｍのＰＥＴからなる保護フィルム４を導電粘着材層１３を介して貼り合わせる（図２）。
次に、図３に示すごとく、この金属膜付きロールフィルム（図１のフィルムヒーター１）の樹脂フィルム２における金属層３と反対側の面に、厚さ２０μｍからなるアクリル系の粘着材層１１を形成する。これにより、防犯カメラのＣＣＤモニターの筐体やレンズに容易に貼り合わせることが可能なフィルムとする。また、使用前において粘着材層１１を保護するための離型フィルム１２を、粘着材層１１の表面に貼着する。
【００４０】
ただし、この粘着材層１１は、電子機器の筐体７が非導体からなり導電粘着材層１３面を筐体側に直接貼り付ける場合などの場合には、不要である。
即ち、筐体が非導体からなる場合には、図５に示すごとく、導電粘着材層１３側においてフィルムヒーター１を筐体に貼着する。この場合、粘着材層１１は不要である。また、表面側に露出するのは樹脂からなる基材フィルム２となるため、保護フィルム４も不要である。
それ故、フィルムヒーター１は、導電粘着材層１３側において直接筐体７に貼らない場合（図４）、貼る場合（図５）によって、その構造が異なる。
【００４１】
また、図６〜図８に示すごとく、カメラの筐体７やレンズ８１（光学部品）の形状に合わせて型抜きを行ない、小型のフィルムヒーター１を作製する。なお、このとき、離型フィルム１２を残した状態で打ち抜きを行う。そして、打抜き後、カメラへの貼着の直前に離型フィルム１２を剥がす。
【００４２】
フィルムヒーター１は、図６に示すごとく、機器８（カメラ）のレンズ８１（光学部品）の一部及びその周辺の筐体７の一部に貼着する。そして、フィルムヒーター１に設けた一対の電極端子７１は筐体７に留め具７１によって固定されると共にリード線７２が接続される。このリード線７２からフィルムヒーター１の両端に電圧を付与して電流を流すことによりジュール熱を発生させる。この熱によりレンズ８１を加熱、保温して、くもりを防止する。
また、フィルムヒーター１は、図７に示すような防犯カメラのレンズ８１周りの筐体７部分に貼着したり、図８に示すような防犯カメラのカバーの枠に貼着して用いられる。
【００４３】
また、本実施例においては、密着層３１に厚さ５〜５０ｎｍのステンレス鋼からなる層を用いたが、密着性を上げる他の方法としては、例えば、導電層３２の成膜前にアルゴンガスを導入した真空度１ｔｏｒｒ（１３３Ｐａ）チャンバー雰囲気で、周波数２０ｋＨｚ、印加電圧２００Ｖを加えることで、プラズマ処理による樹脂フィルム（基材フィルム２）のクリーニングを行い、密着性を上げることもできる。
ただし、高い信頼性を得るため、本実施例では密着層３１を具備することとした。またこの密着層３１には、ＳｉＯ2 やＴｉＯ2 などの酸化膜からなる層を用いても構わないが、酸化膜の成膜レートは低いため、価格の点から金属を用いることとした。
【００４４】
また、フィルムヒーター１は、カメラに限らず、例えば光学センサ、照明機器等、光学部品を用いる種々の機器に用いることができる。また、例えば、寒冷地におけるＬＥＤ（発光ダイオード）を用いた信号機や表示灯に用いることも有効である。ＬＥＤは発光波長の波長領域が狭く赤外光を含まないため、熱源がなく、雪などが表示部に積もった場合に融け難く、表示部のくもりが発生しやすいため、本発明のフィルムヒーター１を配設して、表示部の曇りを防止すると共に、表示部への積雪等を防止することができる。
また、例えば、車両などのメーターカバー、特にトラクター、耕耘機、フォークリフトなどの屋外で使用する車両におけるメーターカバーに、フィルムヒーター１を配設することにより、くもりを効率よく防止することができる。
【００４５】
次に、本例の作用効果につき説明する。
本例のフィルムヒーター１における金属層３は１０μｍ以下の厚みを有する。そのため、柔軟性を充分保ちつつ、ジュール熱を発生させることができる。これにより、種々の光学部品を備えた機器８に容易に貼着することができ、光学部品を保温して、光学部品のくもりを防止することができる。
また、上記フィルムヒーター１は、上記のごとく充分な柔軟性を有するため、狭い部分などにも容易に配設することができ、省スペース化を図ることができる。
【００４６】
また、金属層３は、図１に示すごとく、上記防錆層３３と上記導電層３２とを有する。そのため、金属層３の最表面に配される防錆層３３を腐食しにくい金属により構成し、その下層に配される導電層３２を電気抵抗率の充分に小さい金属により構成することができる。
【００４７】
これにより、導電層３２に電気を流したときにジュール熱を充分に発生させることができると共に、防錆層３３によって金属層３の腐食を防止することができる。そのため、例えば屋外において機器８（カメラ）を用いた場合でも、錆び難く、フィルムヒーター１としての耐久性を確保しつつ、ジュール熱を効果的に発生させることができる。これにより、光学部品（レンズ８１等）を保温して、光学部品のくもりを防止することができる。
また、金属層３は、基材フィルム２との界面に配された密着層３１を有するため、金属層３と基材フィルム２との密着性を確保することができる。
【００４８】
また、上記導電層３２の厚みが５０ｎｍ〜３μｍであるため、柔軟性を充分保ちつつ、ジュール熱を充分に発生させることができる。また、フィルムの反り等の変形を防ぐことができる。
また、上記密着層３１の厚みが５〜１００ｎｍであるため、金属層３と基材フィルム２との密着性を充分に確保することができると共に、フィルムの反り等の変形を防ぐことができる。
また、上記防錆層３３の厚みが１０〜５０ｎｍであるため、金属層３の防錆効果を確保すると共に、フィルムの反り等の変形を防ぐことができる。
【００４９】
また、密着層３１及び防錆層３３は、ステンレス鋼あるいはＮｉ系合金の金属膜からなるため、耐腐食性に優れた金属層３を容易に得ることができる。
また、金属層３は、スパッタリングによって形成した膜からなる。そのため、基材フィルム２に対する密着力が高く、薄くて膜厚が均一で、かつ緻密な金属層３を容易に形成することができる。
【００５０】
また、導電層３２は、電気抵抗率が５０μΩｃｍ以下であるため、ジュール熱を充分に発生するに足りる電流を容易に流すことができ、効率的に光学部品（レンズ等）のくもりを防ぐことができる。
特に、導電層３２はＣｕからなることにより、電気抵抗率が充分に小さい導電層３２を安価に得ることができる。そのため、発熱効果に優れた安価なフィルムヒーター１を得ることができる。
【００５１】
また、フィルムヒーター１は、金属層３の表面に樹脂からなる保護フィルム４を配設してなるため、フィルムヒーター１を機器８に貼着した際に、金属層３が機器８の電子回路に接触することを防ぎ、短絡を防止することができる。また、金属層３の防錆効果を向上させることができる。さらには、この保護フィルム４は、樹脂フィルムからなるため熱伝導率が低く、空気中への放熱を抑制し、導体層３２において発生した熱を効率的に被加熱体である光学部品（レンズ８１）に伝えることができる。
【００５２】
また、図４に示すごとく、金属層３は、基材フィルム２の一方の面に積層してなり、保護フィルム４は、該保護フィルム４の端縁４１を上記基材フィルムの端縁２１よりも外側に有している。これにより、フィルムヒーター１を使用したとき、基材フィルム２の一方の面に形成した金属層３の端面をも保護フィルム４で被うことができる。これにより、金属層３の端面が露出することを防ぎ、電子回路の短絡を防ぐことができる。
【００５３】
以上のごとく、本例によれば、光学部品のくもりを効率よく防止することができると共に省スペース化を図ることができる柔軟性に優れたフィルムヒーターを提供することができる。
【図面の簡単な説明】
【００５４】
【図１】実施例における、フィルムヒーターの断面説明図。
【図２】実施例における、導電粘着材層及び保護フィルムを設けたフィルムヒーターの断面説明図。
【図３】実施例における、粘着材層及び離型フィルムを設けたフィルムヒーターの断面説明図。
【図４】実施例における、筐体に貼着したフィルムヒーターの斜視説明図。
【図５】実施例における、導電粘着材層側において筐体に貼着したフィルムヒーターの斜視説明図。
【図６】実施例における、レンズ及びその周辺の筐体の一部にフィルムヒーターを貼着した状態を示す説明図。
【図７】実施例における、カメラのレンズの周辺にフィルムヒーターを貼着した状態を示す説明図。
【図８】実施例における、防犯カメラのカバーの枠にフィルムヒーターを貼着した状態を示す説明図。
【符号の説明】
【００５５】
１  フィルムヒーター
２  基材フィルム
３  金属層
３１  密着層
３２  導電層
３３  防錆層
４  保護フィルム
８１  レンズ（光学部品）
【図１】
2008123784.tif 000003
【図２】
2008123784.tif 000004
【図３】
2008123784.tif 000005
【図４】
2008123784.tif 000006
【図５】
2008123784.tif 000007
【図６】
2008123784.tif 000008
【図７】
2008123784.tif 000009
【図８】
2008123784.tif 000010